(57)【特許請求の範囲】
【請求項１】
水中に銀塩、分散剤及び還元剤を含む混合液を作製する混合液作製工程と、
前記混合液中に、固体状態の他の銀塩を混在させる混在工程と、を含むことを特徴とする銀平板粒子の製造方法。
【請求項２】
混在工程において、混合液に、固体状態の他の銀塩が分散した分散液を添加することを含む請求項１に記載の銀平板粒子の製造方法。
【請求項３】
固体状態の他の銀塩が分散した分散液を、銀塩を含む銀塩含有水溶液と、該銀塩含有水溶液における銀イオンと結合して前記固体状態の他の銀塩を生成するリガンドを含むリガンド含有水溶液とを混合して作製する請求項２に記載の銀平板粒子の製造方法。
【請求項４】
混在工程において、混合液に、銀塩を含む銀塩含有水溶液と、該銀塩含有水溶液における銀イオンと結合して固体状態の他の銀塩を生成するリガンドを含むリガンド含有水溶液とを添加することを含む請求項１に記載の銀平板粒子の製造方法。
【請求項５】
固体状態の他の銀塩の溶解度積が１０−３０以上１０−３以下である請求項１から４のいずれかに記載の銀平板粒子の製造方法。
【請求項６】
分散剤がゼラチンを含む請求項１から５のいずれかに記載の銀平板粒子の製造方法。
【請求項７】
固体状態の他の銀塩を混在させた混合液における銀濃度が２ｍｍｏｌ／Ｌを超える請求項１から６のいずれかに記載の銀平板粒子の製造方法。
【請求項８】
固体状態の他の銀塩を混在させた混合液における銀濃度が１０ｍｍｏｌ／Ｌを超える請求項７に記載の銀平板粒子の製造方法。
【請求項９】
請求項１から８のいずれかに記載の製造方法により製造されたことを特徴とする銀平板粒子。
【請求項１０】
平均円相当径が５μｍ以下である請求項９に記載の銀平板粒子。
【請求項１１】
平均円相当径が１μｍ以下である請求項１０に記載の銀平板粒子。
【請求項１２】
請求項９から１１のいずれかに記載の銀平板粒子を含有することを特徴とする銀平板粒子含有組成物。
【請求項１３】
請求項１２に記載の銀平板粒子含有組成物を用いて形成されたことを特徴とするフィルム。
【発明の詳細な説明】
【技術分野】
【０００１】
本発明は、銀平板粒子及びその製造方法、該銀平板粒子を含有する銀平板粒子含有組成物、並びに、該銀平板粒子含有組成物によるフィルムに関する。
【背景技術】
【０００２】
銀、金等の貴金属粒子は、化学的に安定であり、また、表面プラズモン共鳴により可視域に吸収を有するため、塗料等の着色剤としての応用が期待されている。例えば２００１年にＣ．Ａ．Ｍｉｒｋｉｎらにより、三角形状平板Ａｇ粒子の合成に関する報告がなされている（特許文献１及び非特許文献１参照）。この報告では、三角形状平板状Ａｇ粒子のサイズ、及び（サイズ／厚み）比により極大吸収波長が変化し、可視域〜近赤外域に吸収波長を制御できることが開示されている。このように可視域〜近赤外域に吸収域が広がったことにより、着色剤としてだけでなく、赤外線吸収剤としての応用も期待されている。
【０００３】
そこで、銀平板粒子の合成方法が種々検討されており、例えば、銀塩のアンミン錯体及び還元反応の際に媒晶剤として機能するパラジウム塩のアンミン錯体を含むスラリーと、還元剤である亜硫酸カリ及び保護コロイドとしてのゼラチンを含有する溶液とを一時に混合して該銀塩のアンミン錯体を還元し、生成した銀粒子を回収する方法（特許文献２参照）が提案されている。
しかし、この提案の方法には、高濃度の銀分散液を合成すると、凝集したり、多分散したりして、銀の粒子サイズが大きくなってしまうという問題がある。
【０００４】
また、ゼラチン等の高分子化合物、アスコルビン酸等の還元剤、及び銀塩を溶解してなる溶液を用いて銀平板粒子を製造する方法（特許文献３参照）や、水に銀塩及び低分子系分散剤を加えて銀塩及び低分子系分散剤の水溶液を調製し、この水溶液に所定の割合で還元剤を添加して混合液を調製し、混合液を２０℃〜４０℃で静置して混合液中の銀イオンを還元反応させることにより、主として形状がプレート状の銀粒子を製造する方法が提案されている（特許文献４参照）。
しかし、これらの提案の方法にも、硝酸銀濃度が低いので、反応時間が長くかかり、大量生産には不向きなものであるという問題がある。
【０００５】
そこで、大量生産を可能とするために、ポリオール化合物を含む溶媒中に金属化合物及びピロリドン化合物を添加した反応液を、４０℃以上該溶媒の沸点以下の温度で加熱することにより、平板状金属粒子を製造する方法が提案されている（特許文献５参照）。
しかし、この提案の方法には、反応系が水系でなく、有機溶媒系であるため、環境への影響が大きく、また、コスト高となってしまうという問題がある。
【０００６】
したがって、粒径が小さく、単分散性が高い銀平板粒子を、大量生産が可能であり、高濃度の水系分散液を用いて、短時間で効率よく合成できる銀平板粒子の製造方法の速やかな提供が望まれているのが現状である。
【先行技術文献】
【特許文献】
【０００７】
【特許文献１】米国特許出願公開第２００３／０１３６２２３号明細書
【特許文献２】特許３４２９９８５号公報
【特許文献３】特開２００５−１０５３７６号公報
【特許文献４】特開２００７−１３８２４９号公報
【特許文献５】特開２００９−１４４１８８号公報
【非特許文献】
【０００８】
【非特許文献１】Ｓｃｉｅｎｃｅ  ２９４，１９０１−１９０３（２００１）
【発明の概要】
【発明が解決しようとする課題】
【０００９】
本発明は、従来における前記諸問題を解決し、以下の目的を達成することを課題とする。即ち、本発明は、粒径が小さく、単分散性が高い銀平板粒子を、大量生産が可能であり、高濃度の水系分散液を用いて、短時間で効率よく合成できる銀平板粒子の製造方法、該製造方法により製造される銀平板粒子、該銀平板粒子を含有する銀平板粒子含有組成物、並びに、該銀平板粒子含有組成物によるフィルムを提供することを目的とする。
【課題を解決するための手段】
【００１０】
前記課題を解決するための手段としては、以下の通りである。即ち、
＜１＞  水中に銀塩、分散剤及び還元剤を含む混合液を作製する混合液作製工程と、前記混合液中に、固体状態の他の銀塩を混在させる混在工程と、を含むことを特徴とする銀平板粒子の製造方法である。
＜２＞  混在工程において、混合液に、固体状態の他の銀塩が分散した分散液を添加することを含む前記＜１＞に記載の銀平板粒子の製造方法である。
＜３＞  固体状態の他の銀塩が分散した分散液を、銀塩を含む銀塩含有水溶液と、該銀塩含有水溶液における銀イオンと結合して前記固体状態の他の銀塩を生成するリガンドを含むリガンド含有水溶液とを混合して作製する前記＜２＞に記載の銀平板粒子の製造方法である。
＜４＞  混在工程において、混合液に、銀塩を含む銀塩含有水溶液と、該銀塩含有水溶液における銀イオンと結合して固体状態の他の銀塩を生成するリガンドを含むリガンド含有水溶液とを添加することを含む前記＜１＞に記載の銀平板粒子の製造方法である。
＜５＞  固体状態の他の銀塩の溶解度積が１０−３０以上１０−３以下である前記＜１＞から＜４＞のいずれかに記載の銀平板粒子の製造方法である。
＜６＞  分散剤がゼラチンを含む前記＜１＞から＜５＞のいずれかに記載の銀平板粒子の製造方法である。
＜７＞  固体状態の他の銀塩を混在させた混合液における銀濃度が２ｍｍｏｌ／Ｌを超える前記＜１＞から＜６＞のいずれかに記載の銀平板粒子の製造方法である。
＜８＞  固体状態の他の銀塩を混在させた混合液における銀濃度が１０ｍｍｏｌ／Ｌを超える前記＜７＞に記載の銀平板粒子の製造方法である。
＜９＞  前記＜１＞から＜８＞のいずれかに記載の製造方法により製造されたことを特徴とする銀平板粒子である。
＜１０＞  平均円相当径が５μｍ以下である前記＜９＞に記載の銀平板粒子である。
＜１１＞  平均円相当径が１μｍ以下である前記＜１０＞に記載の銀平板粒子である。
＜１２＞  前記＜９＞から＜１１＞のいずれかに記載の銀平板粒子を含有することを特徴とする銀平板粒子含有組成物である。
＜１３＞  前記＜１２＞に記載の銀平板粒子含有組成物を用いて形成されたことを特徴とするフィルムである。
【発明の効果】
【００１１】
本発明によると、従来における前記諸問題を解決し、前記目的を達成することができ、粒径が小さく、単分散性が高い銀平板粒子を、大量生産が可能であり、高濃度の水系分散液を用いて、短時間で効率よく合成できる銀平板粒子の製造方法、該製造方法により製造される銀平板粒子、該銀平板粒子を含有する銀平板粒子含有組成物、並びに、該銀平板粒子含有組成物によるフィルムを提供することができる。
【図面の簡単な説明】
【００１２】
【図１Ａ】図１Ａは、本発明の銀平板粒子の形状の一例を示した概略斜視図であって、略円盤形状の銀平板粒子を示す。
【図１Ｂ】図１Ｂは、本発明の銀平板粒子の形状の一例を示した概略斜視図であって、略六角形状の銀平板粒子を示す。
【図２Ａ】図２Ａは、本発明のフィルムにおいて、銀平板粒子を含む銀粒子含有層の存在状態を示した概略断面図であって、最も理想的な存在状態を示す。
【図２Ｂ】図２Ｂは、本発明のフィルムにおいて、銀平板粒子を含む銀粒子含有層の存在状態を示した概略断面図であって、基板の平面と平板粒子の平面とのなす角度（θ）を説明する図を示す。
【図２Ｃ】図２Ｃは、本発明の熱線遮蔽材において、金属平板粒子を含む金属粒子含有層の存在状態を示した概略断面図であって、金属粒子含有層の熱線遮蔽材の深さ方向における存在領域を示す図である。
【図３】図３は、実施例１で得られた銀平板粒子のＳＥＭ写真であって、２０，０００倍で観察したものを示す。
【図４】図４は、実施例１で得られた銀平板粒子の分光スペクトルを示すグラフである。
【発明を実施するための形態】
【００１３】
（銀平板粒子）
前記銀平板粒子としては、２つの主平面からなる粒子（図１Ａ及び図１Ｂ参照）である限り、特に制限はなく、目的に応じて適宜選択することができ、例えば、略六角形状、略円盤形状、略三角形状、などが挙げられる。これらの中でも、可視光透過率が高い点で、略六角形状、略円盤形状であることが特に好ましい。
前記略円盤形状としては、透過型電子顕微鏡（ＴＥＭ）で金属平板粒子を主平面の上方から観察した際に、角が無く、丸い形状であれば、特に制限はなく、目的に応じて適宜選択することができる。
前記略六角形状としては、透過型電子顕微鏡（ＴＥＭ）で金属平板粒子を主平面の上方から観察した際に、略六角形状であれば、特に制限はなく、目的に応じて適宜選択することができ、例えば、六角形状の角が鋭角のものでも、鈍っているものでもよいが、可視光域の吸収を軽減し得る点で、角が鈍っているものであることが好ましい。角の鈍りの程度としては、特に制限はなく、目的に応じて適宜選択することができる。
【００１４】
−平均粒子径（平均円相当径）及び平均粒子径（平均円相当径）の粒度分布−
前記銀平板粒子の平均円相当径としては、特に制限はなく、目的に応じて適宜選択することができるが、１０ｎｍ〜５,０００ｎｍが好ましく、３０ｎｍ〜１,０００ｎｍがより好ましい。前記平均円相当径が、１０ｎｍ未満であると、アスペクト比が小さくなり、形状が球状となる傾向があり、透過スペクトルのピーク波長が５００ｎｍ以下になることがあり、５,０００ｎｍを超えると、透過スペクトルのピーク波長が長波になり、透過スペクトルの半値巾が大きくなることがある。一方、前記銀平板粒子の平均円相当径が前記より好ましい範囲内であると、透過スペクトルのピーク波長の点で有利である。
ここで、前記平均円相当径とは、ＴＥＭで粒子を観察して得た像から任意に選んだ２００個の平板粒子の主平面直径（最大長さ）の平均値を意味する。
【００１５】
本発明の銀平板粒子の粒度分布における変動係数は、３０％以下であることが好ましく、１０％以下であることがより好ましい。前記変動係数が、３０％を超えると、透過スペクトルの半値巾が大きくなることがある。一方、前記変動係数が、前記より好ましい範囲内であると、透過スペクトルの半値巾の点で有利である。
ここで、前記銀平板粒子の粒度分布における変動係数は、例えば、前記の通り得た平均値の算出に用いた２００個の銀平板粒子の粒子径の分布範囲をプロットし、粒度分布の標準偏差を求め、前記の通り得た主平面直径（最大長さ）の平均値（平均粒子径）で割った値（％）である
【００１６】
［アスペクト比］
前記銀平板粒子のアスペクト比としては、特に制限はなく、目的に応じて適宜選択することができるが、可視光域長波長側から近赤外光領域での反射率が高くなる点から、２〜１２０であることが好ましく、４〜１００がより好ましい。前記アスペクト比が、２未満であると、透過スペクトルのピーク波長が５００ｎｍより小さくなることがあり、１２０を超えると、透過スペクトルの半値巾が大きくなることがある。
前記アスペクト比は、銀平板粒子の平均粒子径を銀平板粒子の平均粒子厚みで除算した値を意味する。平均粒子厚みは、銀平板粒子の主平面間距離に相当し、例えば、図１Ａ及び図１Ｂに示す通りであり、原子間力顕微鏡（ＡＦＭ）により測定することができる。
前記ＡＦＭによる平均粒子厚みの測定方法としては、特に制限はなく、目的に応じて適宜選択することができ、例えば、ガラス基板に銀平板粒子を含有する粒子分散液を滴下し、乾燥させて、粒子１個の厚みを測定する方法などが挙げられる。
前記平均粒子厚みとしては、３ｎｍ〜５０ｎｍが好ましく、４ｎｍ〜４０ｎｍ部がより好ましく、５ｎｍ〜３５ｎｍが特に好ましい。
前記平均粒子厚みが、３ｎｍ未満であると、粒子の形状安定性が低くなることがあり、５０ｎｍを超えると、ヘイズ（散乱）が高くなることがある。一方、前記平均粒子厚みが前記特に好ましい範囲内であると、形状安定性及びヘイズ（散乱）の点で有利である。
【００１７】
［面配向］
後述するフィルムにおいて、銀平板粒子は、その主平面が前記フィルムの一方の表面（フィルムが形成された基板の表面）に対して所定の範囲で面配向することを一態様とする。
前記銀平板粒子は、特に制限はなく、目的に応じて適宜選択することができるが、熱線反射率を高める点で基板平面に対して略水平に偏在していることが好ましい。
前記面配向としては、銀平板粒子の主平面と、フィルムの一方の表面（フィルムが形成された基板の表面）の表面とが、所定の範囲内で略平行になっている態様であれば、特に制限はなく、目的に応じて適宜選択することができ、面配向の角度は、０°〜±３０°であり、０°〜±２０°が好ましい。
【００１８】
ここで、図２Ａ〜図２Ｃは、後述するフィルムにおいて、銀平板粒子を含む銀粒子含有層の存在状態を示した概略断面図である。図２Ａは、銀粒子含有層２中における銀平板粒子３の最も理想的な存在状態を示す。図２Ｂは、基板１の平面と銀平板粒子３の平面とのなす角度（±θ）を説明する図である。図２Ｃは、銀粒子含有層２のフィルムの深さ方向における存在領域を示すものである。
図２Ｂにおいて、基板１の表面と、銀平板粒子３の主平面又は主平面の延長線とのなす角度（±θ）は、前記の面配向における所定の範囲に対応する。即ち、面配向とは、フィルムの断面を観察した際、図２Ｂに示す傾角（±θ）が小さい状態をいい、特に、図２Ａは、基板１の表面と銀平板粒子３の主平面とが接している状態、即ち、θが０°である状態を示す。基板１の表面に対する銀平板粒子３の主平面の面配向の角度、即ち図２Ｂにおけるθが±３０°を超えると、フィルムの所定の波長（例えば、可視光域長波長側から近赤外光領域）の反射率が低下してしまったり、ヘイズが大きくなってしまう。
【００１９】
［面配向の評価］
前記基板の表面に対して銀平板粒子の主平面が面配向しているかどうかの評価としては、特に制限はなく、目的に応じて適宜選択することができ、例えば、適当な断面切片を作製し、この切片における基板及び銀平板粒子を観察して評価する方法であってもよい。具体的には、フィルムを、ミクロトーム、集束イオンビーム（ＦＩＢ）を用いてフィルムの断面サンプル又は断面切片サンプルを作製し、これを、各種顕微鏡（例えば、電界放射型走査電子顕微鏡（ＦＥ−ＳＥＭ）等）を用いて観察して得た画像から評価する方法などが挙げられる。
【００２０】
前記フィルムにおいて、銀平板粒子を被覆するバインダーが水で膨潤する場合は、液体窒素で凍結した状態の試料を、ミクロトームに装着されたダイヤモンドカッター切断することで、前記断面サンプル又は断面切片サンプルを作製してもよい。また、フィルムにおいて銀平板粒子を被覆するバインダーが水で膨潤しない場合は、前記断面サンプル又は断面切片サンプルを作製してもよい。
【００２１】
前記の通り作製した断面サンプル又は断面切片サンプルの観察としては、サンプルにおいて基板の表面に対して銀平板粒子の主平面が面配向しているかどうかを確認し得るものであれば、特に制限はなく、目的に応じて適宜選択することができ、例えば、ＦＥ−ＳＥＭ、ＴＥＭ、光学顕微鏡などを用いた観察が挙げられる。前記断面サンプルの場合は、ＦＥ−ＳＥＭにより、前記断面切片サンプルの場合は、ＴＥＭにより観察を行ってもよい。ＦＥ−ＳＥＭで評価する場合は、銀平板粒子の形状と傾角（図２Ｂの±θ）が明瞭に判断できる空間分解能を有することが好ましい。
【００２２】
［銀平板粒子の面積率］
前記フィルムを上から見た時の基板の面積Ａに対する銀平板粒子の面積の合計値Ｂの割合である面積率〔（Ｂ／Ａ）×１００〕が、１５％以上であることが好ましく、２０％以上であることがより好ましい。前記面積率が、１５％未満であると、熱線の最大反射率が低下してしまい、遮熱効果が十分に得られないことがある。
ここで、前記面積率は、例えばフィルム基板を上からＳＥＭ観察で得られた画像や、ＡＦＭ（原子間力顕微鏡）観察で得られた画像を画像処理することにより測定することができる。
【００２３】
（銀平板粒子の製造方法）
本発明の銀平板粒子の製造方法は、少なくとも、混合液作製工程と、混在工程とを含み、さらに、必要に応じて適宜選択した、その他の工程を含む。本発明の銀平板粒子の製造方法によれば、略六角形、略円盤形の平板粒子を効率よく作製することができる。
【００２４】
＜混合液作製工程＞
前記混合液作製工程は、水中に、銀塩、分散剤及び還元剤を含む混合液を作製する工程である。
前記混合液作製工程において、水中の銀塩に由来する銀イオンが還元剤により還元されて、核となる銀粒子が形成され、成長する。
前記混合液作製工程において、（ｉ）水に分散剤及び還元剤を添加した水溶液を作製し、該水溶液に所定の割合で銀塩水溶液を添加する、（ｉｉ）水に分散剤及び銀塩を添加した水溶液を作製し、該水溶液に所定の割合で還元剤水溶液を添加する、又は、（ｉｉｉ）水に分散剤を添加した水溶液を作製し、該水溶液に所定の割合で銀塩水溶液及び還元剤水溶液を添加する、ことにより銀粒子を得ることが好ましい。
【００２５】
−混合液の溶媒−
前記混合液の溶媒としては、水を７０質量％以上含む溶媒であれば、特に制限はなく、目的に応じて適宜選択することができるが、水を９０％以上含む溶媒であることが好ましい。
【００２６】
−混合液作製工程で使用する銀塩−
前記銀塩としては、水に溶解するものである限り、特に制限はなく、目的に応じて適宜選択することができ、例えば、硝酸銀、過塩素酸銀、などが挙げられる。これらは、１種単独で使用してもよいし、２種以上を併用してもよい。
前記銀塩の含有量としては、特に制限はなく、目的に応じて適宜選択することができるが、前記混合液１００質量部に対して、０．０００１質量部〜１０質量部が好ましく、０．０００５質量部〜１質量部がより好ましく、０．００１質量部〜０．１質量部が特に好ましい。
前記銀塩の含有量が、０．０００１質量部未満であると、還元反応が進まないことがあり、１０質量部を超えると、平板化率が下がることがある。一方、前記銀塩の含有量が前記特に好ましい範囲内であると、平板化率の点で有利である。
【００２７】
前記混合液作製工程における混合液の温度としては、特に制限はなく、目的に応じて適宜選択することができるが、０℃〜１００℃が好ましく、２０℃〜７０℃がより好ましく、３０℃〜６０℃が特に好ましい。
前記混合液の温度が、０℃未満であると、溶液が固まってしまうことがあり、１００℃を超えると、銀粒子の粒子サイズが揃わないことがある。一方、前記混合液の温度が前記特に好ましい範囲内であると、粒子サイズの均一性の点で有利である。
【００２８】
＜混在工程＞
前記混在工程は、前記混合液中に、固体状態の他の銀塩を混在させる工程である。即ち、前記混在工程において、少なくとも１回以上、他の銀塩が固体状態で存在する。
前記「混在させる」とは、前記混合液の外で生成された固体状態の他の銀塩が、混合液に添加されて混合液中に混在することのみならず、固体状態の他の銀塩が、混合液中で生成して、混合液中に混在することも含む。
前記「固体状態」とは、他の銀塩における銀イオンの濃度と、他の銀塩におけるリガンドの濃度との積が、前記銀イオンと前記リガンドとの溶解度積（Ｋｓｐ）よりも大きく、水に溶解しないことを意味する。
前記混在工程では、混合液作製工程で作製された混合液に、水、分散剤、還元剤、銀塩、リガンド及びｐＨ調整剤の少なくとも１種が、任意の量、タイミング、混合比で添加されて、銀粒子が成長する。
前記混在工程を経ることにより、所定の形状の銀平板粒子を簡便に製造することができる。
【００２９】
前記他の銀塩を固体状態で存在させるために、銀塩を含む銀塩含有水溶液と、該銀塩含有水溶液における銀イオンと結合して固体状態の他の銀塩（銀塩固体物）を生成するリガンドを含むリガンド含有水溶液との混合により生成された他の銀塩（銀塩固体物）の分散液を混合液（反応釜）に添加してもよく、前記リガンド含有水溶液を混合液（反応釜）に添加した後、前記銀塩含有水溶液を混合液（反応釜）に添加し、混合液（反応釜）中で他の銀塩（銀塩固体物）を生成してもよく、混合液（反応釜）に他の銀塩（銀塩固体物）粉末を添加してもよく、混合液（反応釜）に他の銀塩（銀塩固体物）粉末の水分散液を添加してもよい。
これらの中でも、固体状態の他の銀塩（銀塩固体物）の分散液を添加する態様、即ち、銀塩含有水溶液とリガンド含有水溶液との混合により生成された他の銀塩（銀塩固体物）の分散液を混合液（反応釜）に添加する態様、混合液（反応釜）に他の銀塩（銀塩固体物）粉末の水分散液を添加する態様、が好ましい。
【００３０】
前記混在工程において、添加された他の銀塩（銀塩固体物）から銀イオンが放出され、該銀イオンが還元剤により還元されることにより、前記混合液作製工程で生成された銀粒子が成長する。前記混在工程の最後には、添加された他の銀塩（銀塩固体物）がなくなっていることが好ましい。
【００３１】
混合液中に溶解している銀イオンの濃度は、リガンドとの溶解度積で決められる。よって、混合液中に、高濃度で銀塩が含まれていても、混合液中に溶解している銀イオン濃度が低ければ、ゆっくりと還元反応が進み、銀イオン濃度分布が少ない状態で反応を行うことができる。
【００３２】
前記混在工程における混合液の温度としては、特に制限はなく、目的に応じて適宜選択することができるが、０℃〜１００℃が好ましく、２０℃〜７０℃がより好ましく、３０℃〜６０℃が特に好ましい。
前記混合液の温度が、０℃未満であると、溶液が固まってしまうことがあり、１００℃を超えると、銀粒子の粒子サイズが揃わないことがある。一方、前記混合液の温度が前記特に好ましい範囲内であると、粒子サイズの均一性の点で有利である。
【００３３】
−固体状態の他の銀塩−
前記固体状態の他の銀塩としては、特に制限はなく、目的に応じて適宜選択することができ、例えば、亜硫酸銀、塩化銀、酸化銀、などが挙げられる。
前記固体状態の他の銀塩（銀塩固体物）の濃度としては、特に制限はなく、目的に応じて適宜選択することができるが、１ｍｍｏｌ／Ｌ〜１０,０００ｍｍｏｌ／Ｌが好ましく、２ｍｍｏｌ／Ｌ〜５,０００ｍｍｏｌ／Ｌがより好ましく、５ｍｍｏｌ／Ｌ〜２，０００ｍｍｏｌ／Ｌが特に好ましい。
前記濃度が、１ｍｍｏｌ／Ｌ未満であると、溶解して固体状態ではなくなってしまうことがあり、１０,０００ｍｍｏｌ／Ｌを超えると、銀粒子の粒子サイズが揃わないことがある。一方、前記濃度が前記特に好ましい範囲内であると、粒子サイズの均一性及び生産性の点で有利である。
前記銀塩固体物は、沈殿していてもよく、分散していてもよい。
【００３４】
前記固体状態の銀塩の溶解度積としては、特に制限はなく、目的に応じて適宜選択することができるが、１０−３０以上１０−３以下が好ましく、１０−２０以上１０−５以下がより好ましく、１０−１５以上１０−６以下が特に好ましい。
前記溶解度積（Ｋｓｐ）が、１０−３０未満であると（ｐＫｓｐが３０を超えると）、難溶性の銀塩固体物が生成してしまい、還元反応が進行しにくくなることがあり、１０−３を超えると（ｐＫｓｐが３未満であると）、銀塩固体物を得るために、リガンドを多く添加しなければならないことがある。
【００３５】
−リガンド−
前記リガンドとしては、特に制限はなく、目的に応じて適宜選択することができ、例えば、Ｃｌ−、Ｂｒ−、Ｉ−、ＣＮ−、ＳＣＮ−、ＳｅＣＮ−、ＳＯ３２−、Ｓ２−、ＯＨ−、ＣｒＯ４２−、ＣＨ３ＣＯＯ−、ＰＯ４３−、ＣＯ３２−、シュウ酸、ベンゾトリアゾール、ベンゾイミダゾール、ジメチルジチオカルバミド酸などが挙げられる。
下記の表１に、各リガンドと銀イオンとのｐＫｓｐを示す（ｐＫｓｐ＝−ｌｏｇ（Ｋｓｐ））。
【表１】
0005457944.tif 000002
【００３６】
なお、前記混合液作製工程から混在工程まで、同じ容器で連続して製造してもよく、途中で他の容器に移し替えて製造してもよい。なお、混在工程は、複数の工程に分割されていてもよい。
【００３７】
前記固体状態の他の銀塩を混在させた混合液における銀濃度としては、特に制限はなく、目的に応じて適宜選択することができるが、２ｍｍｏｌ／Ｌ超が好ましく、１０ｍｍｏｌ／Ｌ超がより好ましい。
前記銀濃度が、２ｍｍｏｌ／Ｌ以下であると、生産性が低い問題がある。一方、前記銀濃度が前記より好ましい範囲内であると、生産性の点で有利である。
なお、前記「銀濃度」とは、混合液中の銀イオンと、析出した銀とを両方足した銀の濃度値である。また、この銀濃度は、混在工程時において固体状態の他の銀塩を混在させた混合液における銀の濃度であって、混在工程後に実施される遠心分離、限外濾過、などによって濃厚化したときの濃度ではない。
【００３８】
−混合液作製工程及び混在工程で使用する分散剤−
前記分散剤としては、水に溶解するものである限り、特に制限はなく、目的に応じて適宜選択することができ、例えば、ゼラチン、クエン酸ナトリウム、ポリスチレンスルホン酸ナトリウム、ポリビニルアルコール、ポリビニルピロリドン、ポリアクリルアミド、ポリエチレンイミン、ポリカルボン酸、ポリアクリル酸などが挙げられる。これらは、１種単独で使用してもよいし、２種以上を併用してもよい。
中でも、凝集防止の点で、ゼラチン等の高分子分散剤を含むことが好ましい。
前記分散剤が、２種以上を含む場合、前記分散剤におけるゼラチン等の高分子分散剤の含有量が１質量％以上であることが好ましい。前記ゼラチン等の高分子分散剤の含有量が１質量％未満であると、分散性が悪くなり、凝集してしまうことがある。
前記分散剤の含有量としては、特に制限はなく、目的に応じて適宜選択することができるが、全銀塩１００質量部に対して、０．００００１質量部〜１０，０００質量部が好ましく、０．０００１質量部〜５，０００質量部がより好ましく、０．００１質量部〜１，０００質量部が特に好ましい。
前記分散剤の含有量が、０．００００１質量部未満であると、凝集しやすいことがあり、１０，０００質量部を超えると、銀粒子の粒子サイズが揃わないことがある。一方、前記分散剤の含有量が前記特に好ましい範囲内であると、凝集防止の点で有利である。
【００３９】
−混合液作製工程及び混在工程で使用する還元剤−
前記還元剤としては、水に溶解するものである限り、特に制限はなく、目的に応じて適宜選択することができ、例えば、水素化ホウ素ナトリウム、ハイドロ(ヒドロ)キノンスルホン酸又はその塩、アスコルビン酸又はその塩、ジメチルアミノボラン、などが挙げられる。これらは、１種単独で使用してもよいし、２種以上を併用してもよい。
前記還元剤の含有量としては、特に制限はなく、目的に応じて適宜選択することができるが、前記混合液１００質量部に対して、０．０００１質量部〜１００質量部が好ましく、０．０００５質量部〜５０質量部がより好ましく、０．００１質量部〜１０質量部が特に好ましい。
前記還元剤の含有量が、０．０００１質量部未満であると、還元反応が進まないことがあり、１００質量部を超えると、銀粒子の粒子サイズが揃わないことがある。一方、前記還元剤の含有量が前記特に好ましい範囲内であると、平板化率及び銀粒子のサイズ分布の点で有利である。
【００４０】
（銀平板粒子含有組成物）
本発明の銀平板粒子含有組成物としては、前記銀平板粒子を含有する組成物であれば、特に制限はなく、目的に応じて適宜選択することができ、例えば、ポリビニルアセタール樹脂、ポリビニルアルコール樹脂、ポリビニルブチラール樹脂、ポリアクリレート樹脂、ポリメチルメタクリレート樹脂、ポリカーボネート樹脂、ポリ塩化ビニル樹脂、飽和ポリエステル樹脂、ポリウレタン樹脂、ゼラチンやセルロース等の天然高分子等の高分子、二酸化珪素、酸化アルミニウム等の無機物、などをさらに含有する組成物であってもよい。
【００４１】
（フィルム）
本発明のフィルムとしては、前記銀平板粒子含有組成物を用いて形成されたものであれば、特に制限はなく、目的に応じて適宜選択することができる。
前記フィルムの製造方法としては、特に制限はなく、目的に応じて適宜選択することができ、例えば、基板上に、前記銀平板粒子含有組成物を、ディップコーター、ダイコーター、スリットコーター、バーコーター、グラビアコーター等による塗布や、ＬＢ膜法、自己組織化法、スプレー塗布、などの方法で形成する方法が挙げられる。
【実施例】
【００４２】
以下、本発明の実施例を説明するが、本発明は、これらの実施例に何ら限定されるものではない。
【００４３】
（実施例１）
−銀平板粒子の合成−
２．５ｍｍｏｌ／Ｌ（２．５ｍＭ）のクエン酸ナトリウム水溶液５０ｍＬに０．５ｇ／Ｌのポリスチレンスルホン酸水溶液を２．５ｍＬ添加し、３５℃まで加熱した。この溶液に１０ｍｍｏｌ／Ｌの水素化ほう素ナトリウム水溶液を３ｍＬ添加し、０．５ｍｍｏｌ／Ｌの硝酸銀水溶液５０ｍＬを２０ｍＬ／ｍｉｎで攪拌しながら添加した。この溶液を３０分間攪拌し、種溶液を作製した。
反応釜中の２．５ｍｍｏｌ／Ｌのクエン酸ナトリウム水溶液１３２．７ｍＬにイオン交換水８７．１ｍＬを添加し、３５℃まで加熱した。反応釜中の上記溶液に、１０ｍｍｏｌ／Ｌのアスコルビン酸水溶液を２ｍＬ添加し、前記種溶液を４２．４ｍＬ添加し、０．５ｍｍｏｌ／Ｌの硝酸銀水溶液７９．６ｍＬを１０ｍＬ／ｍｉｎで攪拌しながら添加した。３０分間攪拌した後、０．３５ｍｏｌ／Ｌのヒドロキノンスルホン酸カリウム水溶液を７１．１ｍＬを反応釜に添加し、７質量％ゼラチン水溶液２００ｇを反応釜に添加した。反応釜中の上記溶液に、０．２５ｍｏｌ／Ｌの亜硫酸ナトリウム水溶液１０７ｍＬと、０．４７ｍｏｌ／Ｌの硝酸銀水溶液１０７ｍＬを混合してできた亜硫酸銀の白色沈殿物混合液を添加した。前記白色沈殿物混合液を添加した後すぐに０．１７ｍｏｌ／ＬのＮａＯＨ水溶液７２ｍＬを反応釜に添加した。このときｐHが１０を超えないように添加速度を調節しながらＮａＯＨ水溶液を添加した。これを３００分間攪拌し、平板状銀分散液を得た。
【００４４】
この平板状銀分散液中には、平均円相当径２３０ｎｍの銀の六角平板粒子（以下、Ａｇ六角平板粒子と称する）が生成していることを確認した。また、原子間力顕微鏡（ＮａｎｏｃｕｔｅＩＩ、セイコーインスツル社製）で、六角平板粒子の厚みを測定したところ、平均１６ｎｍであり、アスペクト比が１４．３の平板粒子が生成していることが分かった。  
【００４５】
次に、得られた金属粒子について、以下のようにして諸特性を評価した。結果を表２に示す。
【００４６】
＜銀粒子の評価＞
−平板粒子の割合、平均円相当径、変動係数−
銀平板粒子の形状均一性は、観察したＳＥＭ画像から任意に抽出した２００個の粒子の形状を、略六角形状又は略円盤形状の粒子をＡ、涙型などの不定形形状の粒子をＢとして画像解析を行い、Ａに該当する粒子個数の割合（個数％）を求めた。
また、同様にＡに該当する粒子１００個の円相当径をデジタルノギスで測定し、その平均値を平均円相当径とし、円相当径分布の標準偏差を平均円相当径で割った変動係数（％）を求めた。円相当径の変動係数が小さいほど銀平板粒子の単分散性が高い。
【００４７】
−平均粒子厚み−
得られた平板状銀分散液を、ガラス基板上に滴下して乾燥し、金属平板粒子１個の厚みを、原子間力顕微鏡（ＡＦＭ）（ＮａｎｏｃｕｔｅＩＩ、セイコーインスツル社製）を用いて測定した。なお、ＡＦＭを用いた測定条件としては、自己検知型センサー、ＤＦＭモード、測定範囲は５μｍ、走査速度は１８０秒／１フレーム、データ点数は２５６×２５６とした。
【００４８】
−アスペクト比−
得られた銀平板粒子の平均円相当径及び平均粒子厚みから、平均円相当径を平均粒子厚みで除算して、アスペクト比を算出した。
【００４９】
−透過スペクトルの最大波長−
得られた平板状銀分散液の透過スペクトルは平板状銀分散液を水で４０倍に希釈し、光路長１ｍｍの石英セルに入れ、紫外可視近赤外分光機（日本分光株式会社製、Ｖ−６７０）を用いて評価した。得られた透過スペクトルにより最大波長を検出した。
【００５０】
―生産性―
得られた平板状銀分散液の銀濃度を作製時間で割ることにより生産性を求めた。この値が大きいほど短時間に高濃度の分散液が得られ、生産性が高い。
【００５１】
（実施例２）
実施例１において、０．１７ｍｏｌ／ＬのＮａＯＨ水溶液７２ｍＬを添加する代わりに、０．８３ｍｏｌ／ＬのＮａＯＨ水溶液７２ｍＬを添加したこと以外は、実施例１と同様にして平板状銀分散液を作製した。
【００５２】
（実施例３）
実施例１において、０．１７ｍｏｌ／ＬのＮａＯＨ水溶液７２ｍＬを添加する代わりに、０．０８ｍｏｌ／ＬのＮａＯＨ水溶液７２ｍＬを添加したこと以外は、実施例１と同様にして平板状銀分散液を作製した。
【００５３】
（実施例４）
実施例１において、０．１７ｍｏｌ／ＬのＮａＯＨ水溶液７２ｍＬを添加しないこと以外は、実施例１と同様にして平板状銀分散液を作製した。
【００５４】
（実施例５）
実施例１において、イオン交換水８７．１ｍＬを添加しないこと、及び、前記種溶液の添加量を１２７．６ｍＬに変えたこと以外は、実施例１と同様にして平板状銀分散液を作製した。
【００５５】
（実施例６）
実施例５において、０．１７ｍｏｌ／ＬのＮａＯＨ水溶液７２ｍＬを添加する代わりに、０．０８ｍｏｌ／ＬのＮａＯＨ水溶液７２ｍＬを添加したこと以外は、実施例５と同様にして平板状銀分散液を作製した。
【００５６】
（実施例７）
実施例５において、０．１７ｍｏｌ／ＬのＮａＯＨ水溶液７２ｍＬを添加しないこと以外は、実施例５と同様にして平板状銀分散液を作製した。
【００５７】
（実施例８）
実施例６において、２．５ｍｍｏｌ／Ｌのクエン酸ナトリウム水溶液１３２．７ｍＬを添加しないこと、及び、前記種溶液の添加量を２５５．２ｍＬに変えたこと以外は、実施例６と同様にして平板状銀分散液を作製した。
【００５８】
（実施例９）
実施例８において、０．０８ｍｏｌ／ＬのＮａＯＨ水溶液７２ｍＬを添加しないこと以外は、実施例８と同様にして平板状銀分散液を作製した。
【００５９】
（実施例１０）
実施例９において、０．２５ｍｏｌ／Ｌの亜硫酸ナトリウム水溶液１０７ｍＬと０．４７ｍｏｌ／Ｌの硝酸銀水溶液１０７ｍＬを混合してできた亜硫酸銀の白色沈殿物混合液を添加せず、０．２５ｍｏｌ／Ｌの亜硫酸ナトリウム水溶液１０７ｍＬを反応釜に添加した後すぐに０．４７ｍｏｌ／Ｌの硝酸銀水溶液１０７ｍＬを反応釜に添加したこと以外は、実施例９と同様にして平板状銀分散液を作製した。なお、この場合、０．４７ｍｏｌ／Ｌの硝酸銀水溶液１０７ｍＬを添加すると同時に、亜硫酸銀の白色沈殿物混合液が生成した。
【００６０】
（実施例１１）
実施例１において、前記種溶液の添加量を２１．２ｍＬに変えたこと以外は、実施例１と同様にして平板状銀分散液を作製した。
【００６１】
（実施例１２）
実施例１１において、０．１７ｍｏｌ／ＬのＮａＯＨ水溶液７２ｍＬを添加する代わりに、０．８３ｍｏｌ／ＬのＮａＯＨ水溶液７２ｍＬを添加したこと以外は、実施例１１と同様にして平板状銀分散液を作製した。
【００６２】
（実施例１３）
実施例１１において、０．１７ｍｏｌ／ＬのＮａＯＨ水溶液７２ｍＬを添加しないこと以外は、実施例１１と同様にして平板状銀分散液を作製した。
【００６３】
（実施例１４）
実施例１３において、０．２５ｍｏｌ／Ｌの亜硫酸ナトリウム水溶液１０７ｍＬと０．４７ｍｏｌ／Ｌの硝酸銀水溶液１０７ｍＬを混合してできた亜硫酸銀の白色沈殿物混合液を添加する代わりに、０．２５ｍｏｌ／Ｌの亜硫酸ナトリウム水溶液２１ｍＬと０．４７ｍｏｌ／Ｌの硝酸銀水溶液２１ｍＬを混合してできた亜硫酸銀の白色沈殿物混合液を添加したこと以外は、実施例１３と同様にして平板状銀分散液を作製した。
【００６４】
（実施例１５）
実施例１４において、イオン交換水８７．１ｍＬを添加する代わりに、イオン交換水６８７．１ｍＬを添加したこと以外は、実施例１４と同様にして平板状銀分散液を作製した。
【００６５】
（実施例１６）
実施例１４において、０．２５ｍｏｌ／Ｌの亜硫酸ナトリウム水溶液２１ｍＬ添加する代わりに、０．５ｍｏｌ／Ｌの塩化ナトリウム水溶液２１ｍＬを添加したこと以外は、実施例１４と同様にして平板状銀分散液を作製した。なお、０．５ｍｏｌ／Ｌの塩化ナトリウム水溶液２１ｍＬと０．４７ｍｏｌ／Ｌの硝酸銀水溶液２１ｍＬを混合すると塩化銀の白色沈殿物が生成した。
【００６６】
（実施例１７）
実施例１４において、０．２５ｍｏｌ／Ｌの亜硫酸ナトリウム水溶液２１ｍＬと、０．４７ｍｏｌ／Ｌの硝酸銀水溶液２１ｍＬを混合してできた亜硫酸銀の白色沈殿物混合液を添加する代わりに、０．２４ｍｏｌ／Ｌの酸化銀の黒色沈殿物混合液４２ｍＬを添加したこと以外は、実施例１４と同様にして平板状銀分散液を作製した。
【００６７】
（実施例１８）
実施例１３において、前記種溶液の添加量を５．３ｍＬに変えたこと以外は、実施例１３と同様にして平板状銀分散液を作製した。
【００６８】
（実施例１９）
実施例１３において、前記種溶液の添加量を２．６ｍＬに変えたこと以外は、実施例１３と同様にして平板状銀分散液を作製した。
【００６９】
（実施例２０）
実施例１８において、０．２５ｍｏｌ／Ｌの亜硫酸ナトリウム水溶液１０７ｍＬと０．４７ｍｏｌ／Ｌの硝酸銀水溶液１０７ｍＬを混合してできた亜硫酸銀の白色沈殿物混合液を添加する代わりに、０．２５ｍｏｌ／Ｌの亜硫酸ナトリウム水溶液５ｍＬと０．４７ｍｏｌ／Ｌの硝酸銀水溶液５ｍＬを混合してできた亜硫酸銀の白色沈殿物混合液を添加したこと以外は、実施例１８と同様にして平板状銀分散液を作製した。
【００７０】
（実施例２１）
実施例１９において、０．２５ｍｏｌ／Ｌの亜硫酸ナトリウム水溶液１０７ｍＬと０．４７ｍｏｌ／Ｌの硝酸銀水溶液１０７ｍＬを混合してできた亜硫酸銀の白色沈殿物混合液を添加する代わりに、０．２５ｍｏｌ／Ｌの亜硫酸ナトリウム水溶液２．５ｍＬと０．４７ｍｏｌ／Ｌの硝酸銀水溶液２．５ｍＬを混合してできた亜硫酸銀の白色沈殿物混合液を添加したこと以外は、実施例１９と同様にして平板状銀分散液を作製した。
【００７１】
（比較例１）
実施例９において、０．２５ｍｏｌ／Ｌの亜硫酸ナトリウム水溶液１０７ｍＬの代わりに、水を１０７ｍＬ添加したこと以外は、実施例９と同様にして銀分散液を作製した。なお、この溶液は銀塩の沈殿物が生じなかった。
【００７２】
（比較例２）
実施例１４において、０．２５ｍｏｌ／Ｌの亜硫酸ナトリウム水溶液２１ｍＬの代わりに、水を２１ｍＬ添加したこと以外は、実施例１４と同様にして銀分散液を作製した。なお、この溶液は銀塩の沈殿物が生じなかった。
【００７３】
（比較例３）
２．５ｍｍｏｌ／Ｌのクエン酸ナトリウム水溶液５０ｍＬに０．５ｇ／Ｌのポリスチレンスルホン酸水溶液を２．５ｍＬ添加し、３５℃まで加熱した。この溶液に１０ｍｍｏｌ／Ｌの水素化ほう素ナトリウム水溶液を３ｍＬ添加し、０．５ｍｍｏｌ／Ｌの硝酸銀水溶液５０ｍＬを２０ｍＬ／ｍｉｎで攪拌しながら添加した。この溶液を３０分間攪拌し、種溶液を作製した。
反応釜中の２．５ｍｍｏｌ／Ｌのクエン酸ナトリウム水溶液４００ｍＬにイオン交換水２５０ｍＬを添加し、３５℃まで加熱した。反応釜中の上記溶液に、１０ｍｍｏｌ／Ｌのアスコルビン酸水溶液を６ｍＬ添加し、前記種溶液を０．４ｍＬ添加し、０．５ｍｍｏｌ／Ｌの硝酸銀水溶液２４０ｍＬを３０ｍＬ／ｍｉｎで攪拌しながら添加した。この溶液を６０分間攪拌し平板状銀分散液を得た。なお、この溶液は銀塩の沈殿物が生じなかった。
【００７４】
次に、実施例２〜２１及び比較例１〜３の金属粒子について、実施例１と同様にして、諸特性を評価した。結果を表２に示す。
【００７５】
【表２】
0005457944.tif 000003
【００７６】
表２から分かるように、本発明の製造方法で製造した銀平板粒子は、平板粒子の割合が高く（高濃度で）、かつ単分散であった。
【００７７】
（実施例２２）
−銀平板粒子含有層の作製−
実施例１記載の銀平板粒子分散液１６ｍＬに１ＮのＮａＯＨを０．７５ｍＬ添加し、イオン交換水２４ｍＬ添加し、遠心分離器（コクサン社製Ｈ−２００Ｎ、アンブルローターＢＮ）で５，０００ｒｐｍ、５分間、遠心分離を行い、Ａｇ六角平板粒子を沈殿させた。遠心分離後の上澄み液を捨て、水を５ｍＬ添加し、沈殿したＡｇ六角平板粒子を再分散させた。この分散液に２質量％の下記Ｗ−１の水メタノール溶液（水：メタノール＝１：１（質量比））を１．６ｍＬ添加し塗布液を作製した。この塗布液をワイヤー塗布バーＮｏ．１４（Ｒ．Ｄ．Ｓ  Ｗｅｂｓｔｅｒ  Ｎ．Ｙ．社製）を用いてＰＥＴフィルム上に塗布し、乾燥させて、表面にＡｇ六角平板粒子が固定されたフィルムを得た。
得られたＰＥＴフィルムに厚み２０ｎｍになるようにカーボン薄膜を蒸着した後、ＳＥＭ観察（日立製作所製、ＦＥ−ＳＥＭ、Ｓ−４３００、２ｋＶ、２万倍）した。結果を図２に示す。ＰＥＴフィルム上にＡｇ六角平板粒子が凝集なく固定されており、以下のようにして測定したＡｇ六角平板粒子の基板表面に占める面積率は４５％であることが分かった。以上により、実施例２２の銀平板粒子含有塗布フィルムを作製した。
【化１】
0005457944.tif 000004
【００７８】
次に、得られた銀平板粒子含有塗布フィルムについて、以下のようにして諸特性を評価した。結果を表３に示す。
【００７９】
＜＜銀平板粒子含有塗布フィルムの評価＞＞
−面積率−
得られた銀平板粒子含有塗布フィルムについて、走査型電子顕微鏡（ＳＥＭ）で観察して得たＳＥＭ画像を２値化し、銀平板粒子含有塗布フィルムを上から見た時の基板の面積Ａ（銀平板粒子含有塗布フィルムに対して垂直方向から見たときの前記銀平板粒子含有塗布フィルムの全投影面積Ａ）に対する金属平板粒子の面積の合計値Ｂの割合である面積率〔（Ｂ／Ａ）×１００〕を求めた。
【００８０】
−可視光透過スペクトル及び熱線反射スペクトル（最大反射波長）−
得られた銀平板粒子含有塗布フィルムの透過スペクトル及び反射スペクトルは、自動車用ガラスの評価規格であるＪＩＳに準じて評価した。
透過及び反射スペクトルは、紫外可視近赤外分光機（日本分光株式会社製、Ｖ−６７０）を用いて評価した。評価には、絶対反射率測定ユニット（ＡＲＶ−４７４、日本分光株式会社製）を用い、入射光は４５°偏光板を通し、無偏光と見なせる入射光とした。
得られた熱線反射スペクトルにより最大反射波長を検出した。
【００８１】
−熱線最大反射率・可視光線透過率−
熱線最大反射率は、ＪＩＳ−Ｒ３１０６：１９９８「板ガラス類の透過率・反射率・放射率・日射取得率の試験方法」に記載の方法で測定し、算定され、３００ｎｍ〜２，１００ｎｍまで測定した後、各波長毎の反射率を各波長毎の直達日射光の分光強度により補正して値を熱線最大反射率とした。
また、可視光線透過率は、３８０ｎｍ〜７８０ｎｍまで測定した各波長毎の透過率を、各波長毎の分光視感度により補正した値を可視光線透過率とした。
【００８２】
−電波透過性−
表面抵抗測定装置（ロレスタ、三菱化学アナリテック株式会社製）を用いて、前記の通りに得た銀平板粒子含有塗布フィルムの表面抵抗（Ω／□）を測定し、電波透過性とした。
前記銀平板粒子含有塗布フィルムを評価した結果、可視光線透過率は７１．５％であり、最大反射率波長は１，０１５ｎｍであり、熱線最大反射率は７０％であった。
また、前記基板の電波透過性を評価するため、前記基板の表面抵抗を測定した結果、９．９×１０１２Ω／□であり、電波透過性を有することを確認した。
【００８３】
−ヘイズの測定−
ヘイズメーター（ＮＤＨ−５０００、日本電色工業株式会社製）を用いて、前記の通り
に得た銀平板粒子含有塗布フィルムのヘイズ（％）を測定した。前記銀平板粒子含有塗布フィルムを評価した結果、ヘイズは７．６％であった。
【００８４】
（実施例２３）
実施例２２において、実施例１に記載の銀平板粒子分散液を使用する代わりに、実施例２に記載の銀平板粒子分散液を使用したこと以外は、実施例２２と同様にして銀平板粒子含有塗布フィルムを作製した。
【００８５】
（実施例２４）
実施例２２において、実施例１に記載の銀平板粒子分散液を使用する代わりに、実施例３に記載の銀平板粒子分散液を使用したこと以外は、実施例２２と同様にして銀平板粒子含有塗布フィルムを作製した。
【００８６】
（実施例２５）
実施例２２において、実施例１に記載の銀平板粒子分散液を使用する代わりに、実施例４に記載の銀平板粒子分散液を使用したこと以外は、実施例２２と同様にして銀平板粒子含有塗布フィルムを作製した。
【００８７】
次に、実施例２３〜２５の銀平板粒子含有塗布フィルムについて、実施例２２と同様にして、諸特性を評価した。結果を表３に示す。
【００８８】
【表３】
0005457944.tif 000005
【００８９】
表３から分かるように本発明の製造方法で製造した銀平板粒子を用いた銀平板粒子含有塗布フィルムは高い遮熱性能を示した。
【産業上の利用可能性】
【００９０】
本発明の銀平板粒子の製造方法は、例えば、光学フィルタ、配線材料、電極材料、触媒、着色剤、化粧品、赤外線吸収剤、赤外線反射剤、偽造防止インク、電磁波シールド材、表面増強蛍光センサ、生体マーカ、記録素子、薬物送達システム用薬物保持体、バイオセンサ、ＤＮＡチップ、検査薬又はラマン増強用試薬に、など好適に利用可能である銀平板粒子を効率良く製造することができる。
【符号の説明】
【００９１】
１      基板
２      銀粒子含有層
３      銀平板粒子
【図２Ａ】
0005457944.tif 000006
【図２Ｂ】
0005457944.tif 000007
【図２Ｃ】
0005457944.tif 000008
【図１Ａ】
0005457944.tif 000009
【図１Ｂ】
0005457944.tif 000010
【図３】
0005457944.tif 000011
【図４】
0005457944.tif 000012